(57)【要約】【課題】粒状感を低減させることができるインクジェット記録用水性インクセットを提供し、さらにこのインクセットを使用するインクジェット記録方法を提供する。【解決手段】少なくとも水及び水溶性有機溶剤を含み、着色剤を実質的に含まない希釈インクと、少なくとも着色剤、水及び水溶性有機溶剤を含む１種以上の着色インクとの組み合わせからなるインクジェット記録用水性インクセットにおいて、希釈インクの動的表面張力を着色インクの動的表面張力よりも高くする。【選択図】なし【特許請求の範囲】
【請求項１】
少なくとも水及び水溶性有機溶剤を含み、着色剤を実質的に含まない希釈インクと、
少なくとも着色剤、水及び水溶性有機溶剤を含む１種以上の着色インクからなるインクジェット記録用水性インクセットであって、
希釈インクの動的表面張力が、着色インクの動的表面張力よりも高いことを特徴とするインクジェット記録用水性インクセット。
【請求項２】
２５℃の条件下で最大泡圧法（バブルプレッシャー法）によりライフタイム１００ｍｓで測定された動的表面張力について、希釈インクの動的表面張力が５０ｍＮ／ｍ以上７０ｍＮ／ｍ以下であり、着色インクの表面張力が３５ｍＮ／ｍ以上４５ｍＮ／ｍ以下である請求項１記載のインクジェット記録用水性インクセット。
【請求項３】
希釈インクと着色インクが、相互間で反応しない請求項１又は２記載のインクジェット記録用水性インクセット。
【請求項４】
前記着色インクが、ブラックインク、イエローインク、マゼンタインク及びシアンインクからなる群から選ばれる少なくとも１つである請求項１〜３のいずれかに記載のインクジェット記録用水性インクセット。
【請求項５】
請求項１〜４のいずれかに記載のインクジェット記録用水性インクセットを使用し、希釈インクと着色インクとを重ね打ちすることを特徴とするインクジェット記録方法。
【請求項６】
着色インクを、希釈インクを記録した部分に重ね打ちする請求項５記載のインクジェット記録方法。
【請求項７】
重ね打ちの際に、着色インクの吐出体積に対して希釈インクの吐出体積に階調性をもたせる請求項５又は６記載のインクジェット記録方法。
【発明の詳細な説明】
【技術分野】
【０００１】
本発明は、インクジェット記録用水性インクセット及びインクジェット記録方法に関する。
【背景技術】
【０００２】
インクジェット記録方法は、種々のインク吐出方式、例えば静電吸引方式、圧電素子を用いてインクに機械的振動又は変位を与える方式、インクを加熱することにより気泡を発生させ、その時に発生する圧力を利用する方式等により、インク小滴を形成し、それらの一部もしくは全部を紙等の被記録材に付着させて記録を行うものである。
【０００３】
このようなインクジェット記録方法を行うインクジェットプリント装置において、階調を有するプリントを行う場合、一般的には被記録材上に形成されるインクのドット密度によって濃度を定める方法がとられている。しかしながら、この方法では低濃度部においてドット密度が減少するため、相対的に個々のドットが視認され易くなり、その結果として、低濃度部では画像が粒状感を呈するという問題が従来より知られている。
【０００４】
この問題に対し、同一色のプリントを行う場合に、例えば染料濃度の異なる複数種類のインクを併用し、低濃度部ではより染料濃度の低いインクを用いることにより粒状感の低減を図る構成が知られている（特許文献１）。また、相互に同一色の低濃度インクと高濃度インクを使用し、低濃度インクの表面張力を高濃度インクの表面張力より低くすること（特許文献２）や、着色剤を含まない無色インクと着色剤を含む有色インクを使用し、無色インクの表面張力を着色インクの表面張力よりも低くすること（特許文献３，４）により、インクの浸透性と定着性を向上させることが提案されている。しかしながら、これらのインク構成では、低濃度部の画像の粒状感を解消するには到っていない。さらに、特許文献２のインク構成では、インクの色ごとに低濃度インクと高濃度インクが必要とされるのでインクセットを構成するインク種が増加し、インクジェットプリント装置においてインクジェットヘッドのノズル群も増加し、コストが高くなるという問題もある。
【特許文献１】特開平１−９５０９３号公報
【特許文献２】特開２００１−１７９９５６号公報
【特許文献３】特開昭６３−３１５２８４号公報
【特許文献４】特開２００２−１２１４３８号公報
【発明の開示】
【発明が解決しようとする課題】
【０００５】
本発明は、前述の問題点を解決するものであり、低濃度部の画像において粒状感を低減させることができるインクジェット記録用水性インクセットとインクジェット記録方法を提供することを目的とする。
【課題を解決するための手段】
【０００６】
本発明者らは、着色剤を実質的に含まない希釈インクと、着色剤を含む着色インクからなるインクジェット記録用水性インクセットにおいて、希釈インクと着色インクの動的表面張力の調整により粒状感を低減させることが可能であり、結果的にインクセットで必要とされるインク種の数の増加も抑制され、インクジェットヘッドのノズル群の大幅な増加を抑制できることを見出して本発明を完成させた。
【０００７】
すなわち、本発明は、少なくとも水及び水溶性有機溶剤を含み、着色剤を実質的に含まない希釈インクと、
少なくとも着色剤、水及び水溶性有機溶剤を含む１種以上の着色インクからなるインクジェット記録用水性インクセットであって、
希釈インクの動的表面張力が、着色インクの動的表面張力よりも高いことを特徴とするインクジェット記録用水性インクセットを提供する。
【０００８】
また、本発明は、このインクジェット記録用水性インクセットを使用し、希釈インクと着色インクとを重ね打ちすることを特徴とするインクジェット記録方法を提供する。
【発明の効果】
【０００９】
本発明のインクジェット記録用水性インクセット及びインクジェット記録方法によれば、希釈インクと着色インクとを重ね打ちするにあたり、希釈インクの動的表面張力を着色インクの動的表面張力よりも高くしているので、被記録材で着色インクが希釈インクによって混和希釈される。したがって、インクのドット密度を低減させることなく低濃度の画像を表現することが可能となる。よって、低濃度部の画像の粒状感が低減し、良好なプリント品質を得ることができる。
【００１０】
また、本発明によれば、希釈インクと着色インクを用いて画像を形成するにあたり、希釈インクは、任意の色の着色インクと組み合わせて使用することができるので、着色インクの色数分だけ低濃度部を表現するために使用するインクを揃えることが不要となり、インクジェットヘッドにおけるノズル群の大幅な増加が不要となる。
【発明を実施するための最良の形態】
【００１１】
以下、本発明を詳細に説明する。
【００１２】
本発明のインクジェット記録用水性インクセットは、少なくとも水及び水溶性有機溶剤を含み、着色剤を実質的に含まない希釈インクと、少なくとも着色剤、水及び水溶性有機溶剤を含む１種以上の着色インクからなり、希釈インクの動的表面張力が、着色インクの動的表面張力よりも高いことを特徴としている。この動的表面張力は、静的表面張力と異なり、ライフタイムが数１０〜数１０００ｍｓオーダーでの表面張力であり、インクが被記録材に着弾した際のインクの被記録材への浸透性に大きく影響する。即ち、動的表面張力が高いとインクの被記録材への浸透性が低くなり、インクの乾燥性が悪くなる。逆に動的表面張力が低いとインクの被記録材への浸透性が高くなり、インクの乾燥性は良好となる。そこで、本発明においては、水の含量、水溶性有機溶剤の種類、水溶性有機溶剤の含量、界面活性剤の種類、界面活性剤の含量等を適宜調整することにより、希釈インクの動的表面張力を着色インクよりも高くする。そして、希釈インクと着色インクを重ね打ちすることにより着色インクが希釈インクで混和希釈され、低濃度画像を良好に表現できるようにする。
【００１３】
動的表面張力の好ましい値は、２５℃の条件下で最大泡圧法（バブルプレッシャー法）によりライフタイム１００ｍｓで測定した値として、希釈インクでは５０ｍＮ／ｍ以上７０ｍＮ／ｍ以下であり、着色インクでは３５ｍＮ／ｍ以上４５ｍＮ／ｍ以下である。希釈インクの動的表面張力を５０ｍＮ／ｍ以上とすることにより、希釈インクの被記録材への浸透性を低下させ、被記録材上で着色インクを希釈インクによって混和希釈することが容易となる。一方、希釈インクの動的表面張力が７０ｍＮ／ｍを超えるとインクジェットヘッドからの希釈インクの吐出が困難となるため７０ｍＮ／ｍ以下とすることが好ましい。
【００１４】
また、着色インクの動的表面張力を３５ｍＮ／ｍ以上とすることにより、着色インクが被記録材に過度に浸透することによるフェザリング（被記録材にプリントした際に生じる、被記録材の繊維に沿った不規則なインクの流れや繊維間への不規則なインクの浸透）を防止し、またインクジェットヘッドのノズル面の撥水性が過度に低下することによるインクの吐出安定性の低下を防止できる。一方、着色インクの動的表面張力を４５ｍＮ／ｍ以下とすることにより、被記録材上での着色インクの乾燥性が優れるようになる。
【００１５】
なお、一般に、動的表面張力は、振動ジェット法、メニスカス法、最大泡圧法等によって測定されることが知られているが、上述の動的表面張力の好ましい値は、最大泡圧法で上述の条件により測定された場合の数値である。
【００１６】
また、一般的なインクジェット記録方法において、インクが被記録材に着弾した際のインクの被記録材に対する浸透現象は、数１０ｍｓオーダーであるが、本発明では、動的表面張力の測定誤差等を勘案し、その測定精度が安定するライフタイム１００ｍｓでの値を規定している。
【００１７】
最大泡圧法による動的表面張力の測定は、気体供給源から気体をプローブに送り、そのプローブをインクに浸してプローブ先端から気泡を発生させる際に気体流量を変化させることにより気体発生速度を変え、そのときのインクから気泡にかかる圧力の変化を測定し、次式により動的表面張力を求めるものである。
【００１８】
【数１】
2006232933.tif 000002
式中、ｒはプローブ先端部分の半径である。
ΔＰは気泡にかかる圧力の最大値と最小値との差であり、気泡にかかる圧力は、気泡の曲率半径がプローブ先端部分の半径と等しい時に最大となる（最大泡圧）。
【００１９】
また、動的表面張力の測定におけるライフタイムとは、最大泡圧後に気泡がプローブから離れ、プローブに新しい表面が形成されてから次の最大泡圧に達するまでの時間である。
【００２０】
なお、最大泡圧法による動的表面張力の測定は、例えば、協和界面科学（株）製の動的表面張力計ＢＰ−Ｄ４を用いて測定することができる。
【００２１】
本発明においては、希釈インクと着色インクに、動的表面張力について上述の関係をもたせる他、これらのインクが相互間で反応しないようにする。希釈インクと着色インクが相互に反応すると、希釈インクと着色インクとを重ね打ちした際に着色剤などが凝集し、被記録材上で混和希釈しにくくなり、その結果、粒状感低減の効果を得られなくなるので好ましくない。
【００２２】
一方、本発明のインクジェット記録用水性インクセットにおいて、希釈インク、着色インクに使用する水としては、イオンを含有する一般の水ではなく、脱イオン水を使用することが好ましい。水の含有量は、水溶性有機溶剤の種類、インク組成あるいは所望とされるインクの特性に依存して広い範囲で決定されるが、インク全量に対して一般に１０〜９５重量％、好ましくは１０〜８０重量％、より好ましくは２０〜８０重量％の範囲である。１０重量％未満であるとインクの粘度が上昇するため吐出が困難となり、９５重量％を超えると水分蒸発によって着色剤や添加剤の析出、凝集などが生じてインクジェットヘッドのノズルに目詰まりが起きやすくなるため好ましくない。
【００２３】
また、本発明の希釈インク及び着色インクに使用する水溶性有機溶剤は、湿潤剤と浸透剤に大別される。湿潤剤として使用する水溶性有機溶媒は、インクジェットヘッドのノズルの目詰まりを防止するためにインクに添加される。湿潤剤の具体例としては、グリセリン、エチレングリコール、ジエチレングリコール、トリエチレングリコール、ポリエチレングリコール、プロピレングリコール、ジプロピレングリコール、トリプロピレングリコール、ポリプロピレングリコール、１，５−ペンタンジオール、１，６−ヘキサンジオール等の水溶性グリコールが挙げられる。湿潤剤としての水溶性有機溶剤の含有量は、一般的には各インク全量に対して５〜５０重量％、好ましくは１０〜４０重量％、より好ましくは１５〜３５重量％の範囲である。５重量％未満であるとインクジェットヘッドのノズルの目詰まりを防止するために不充分であり、５０重量％を超えるとインクの粘度が上昇し、吐出が困難となるため好ましくない。
【００２４】
浸透剤として使用する水溶性有機溶媒は、各インクをプリントした際、各インクを被記録材内部に浸透させるため及び各インクの表面張力を調整するためにインクに添加される。浸透剤の具体例としては、エチレングリコール系及びプロピレングリコール系のアルキルエーテルに代表されるグリコールエーテル等が挙げられる。エチレングリコール系アルキルエーテルの具体例としては、エチレングリコールメチルエーテル、エチレングリコールエチルエーテル、エチレングリコール−ｎ−プロピルエーテル、エチレングリコール−ｎ−ブチルエーテル、エチレングリコールイソブチルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコールイソブチルエーテル、トリエチレングリコールメチルエーテル、トリエチレングリコールエチルエーテル、トリエチレングリコール−ｎ−プロピルエーテル、トリエチレングリコール−ｎ−ブチルエーテル、トリエチレングリコールイソブチルエーテル等が挙げられ、プロピレングリコール系アルキルエーテルの具体例としては、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル、トリプロピレングリコール−ｎ−ブチルエーテル等が挙げられる。
【００２５】
浸透剤としての水溶性有機溶剤の含有量は、希釈インクの場合、一般的には、該希釈インクの１重量％以下、好ましくは０.５重量％以下である。１重量％を超えると過剰な浸透性によって、被記録材上で着色インクを混和希釈し難くなり、低濃度部の画像の粒状感を低減させること困難となるので好ましくない。一方、着色インクの場合には、一般的に、該着色インクの１〜１０重量％、好ましくは１〜７重量％の範囲である。１重量％未満であると浸透性が不充分であり、１０重量％を越えると過剰な浸透性によってフェザリングなどのにじみを生じやすくなるため実用上好ましくない。
【００２６】
本発明において、着色インクには、上述の湿潤剤及び浸透剤に加え、インクジェットヘッドの先端部におけるインクの乾燥を防止したり、プリント濃度を高くしたり、鮮やかな発色をさせたりする等の目的で、さらに異なる水溶性有機溶剤を含むことができる。これら水溶性有機溶剤としては、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン、ジアセトンアルコール等のケトン又はケトアルコール；テトラヒドロフラン、ジオキサン等のエーテル；グリセリン；２−ピロリドン、Ｎ−メチル−２−ピロリドン等のピロリドン類；１，３−ジメチル−２−イミダゾリジノン等が挙げられる。
【００２７】
本発明の希釈インク及び着色インクには、各インクの表面張力の調整のため、各種の界面活性剤を添加しても良い。界面活性剤としては、高級アルコール硫酸エステル塩類、液体脂肪油硫酸エステル塩類、アルキルアリルスルホン酸塩類等の陰イオン界面活性剤；ポリオキシエチレンアルキルエーテル、ポリオキシエチレンアルキルエステル、ソルビタンアルキルエステル、ポリオキシエチレンソルビタンアルキルエステル等の非イオン性界面活性剤が挙げられる。
【００２８】
本発明において、インクジェット記録用水性インクセットを構成する着色インクは、例えば、ブラックインク、イエローインク、マゼンタインク及びシアンインクから選ばれる１種又は複数であり、これらの着色インクはそれぞれ着色剤を含有するが、希釈インクは着色剤を実質的に含有しない。ここで、希釈インクが着色剤を実質的に含有しないとは、希釈インクを任意の色の着色インクと混合した場合に、着色インクの濃度は低下するが、色味は変化しない程度に希釈インクが無色透明であることをいい、例えば波長３００〜７００ｎｍの可視光領域において強大な吸収ピークが存在しないことをいう。
【００２９】
ここで着色剤としては、水溶性染料及び／又は顔料を挙げることができる。このうち水溶性染料としては、特にインクジェット記録方式のインクとして好適で、鮮明性、水溶性、安定性、耐光性及びその他の要求される性能を満たすものとして、直接染料、酸性染料、塩基性染料、反応性染料等が用いられる。さらに、染料の構造で分類すれば、アゾ染料、金属錯塩染料、ナフトール染料、アントラキノン染料、インジゴ染料、カーボニウム染料、キノンイミン染料、キサンテン染料、アニリン染料、キノリン染料、ニトロ染料、ニトロソ染料、ベンゾキノン染料、ナフトキノン染料、フタロシアニン染料及び金属フタロシアニン染料等が好ましい。
【００３０】
水溶性染料の具体例としては、例えば、Ｃ．Ｉ．ダイレクトブラック１７，１９，３２，５１，７１，１０８，１４６，１５４及び１６８、Ｃ．Ｉ．ダイレクトイエロー１２，２４，２６，２７，２８，３３，３９，５８，８６，９８，１００，１３２及び１４２、Ｃ．Ｉ．ダイレクトレッド４，１７，２８，３７，６３，７５，７９，８０，８３，９９，２２０，２２４及び２２７、Ｃ．Ｉ．ダイレクトバイオレット４７，４８，５１，９０及び９４、Ｃ．Ｉ．ダイレクトブルー１，６，８，１５，２５，２２，２５，７１，７６，８０，８６，９０，１０６，１０８，１２３，１６３，１６５，１９９及び２２６等の直接染料；Ｃ．Ｉ．アシッドブラック２，７，２４，２６，３１，５２，６３，１１２及び１１８、Ｃ．Ｉ．アシッドイエロー３，１１，１７，１９，２３，２５，２９，３８，４２，４９，５９，６１，７１及び７２、Ｃ．Ｉ．アシッドレッド１，６，８，１７，１８，３２，３５，３７，４２，５１，５２，５７，８０，８５，８７，９２，９４，１１５，１１９，１３１，１３３，１３４，１５４，１８１，１８６，２４９，２５４，２５６，２８９，３１５，３１７及び４０７、Ｃ．Ｉ．アシッドバイオレット１０，３４，４９及び７５、Ｃ．Ｉ．アシッドブルー９，２２，２９，４０，５９，６２，９３，１０２，１０４，１１３，１１７，１２０，１６７，１７５，１８３，２２９及び２３４等の酸性染料；Ｃ．Ｉ．ベーシックブラック２、Ｃ．Ｉ．ベーシックイエロー４０、Ｃ．Ｉ．ベーシックレッド１，２，９，１２，１３，１４及び３７、Ｃ．Ｉ．ベーシックバイオレット７，１４及び２７、Ｃ．Ｉ．ベーシックブルー１，３，５，７，９，２４，２５，２６，２８及び２９等の塩基性染料；Ｃ．Ｉ．リアクティブイエロー２，３，１３及び１５、Ｃ．Ｉ．リアクティブレッド４，２３，２４，３１，５６及び１８０、Ｃ．Ｉ．リアクティブブルー７，１３及び２１等の反応性染料が挙げられる。
【００３１】
着色インクにおける水溶性染料の含有量は、所望とされるプリント濃度及び色彩により異なるが、インク全量に対して０．１〜１０重量％、好ましくは０．３〜１０重量％、さらに好ましくは０．５〜７重量％の範囲である。０．１重量％未満であると被記録材上での発色が不充分であり、１０重量％を越えるとインクジェットヘッドのノズルの目詰まりが起きやすくなるため好ましくない。
【００３２】
また、着色インクに使用される顔料につき、ブラック系顔料としては、例えば、ＭＡ８，ＭＡ１００（三菱化成（株）製）、カラーブラックＦＷ２００（デグサ製）等のカーボンブラックが挙げられる。カーボンブラックとしては、分散剤なしで水に分散又は溶解が可能な自己分散顔料を用いても良い。自己分散顔料は、顔料表面にカルボニル基、カルボキシル基、ヒドロキシル基又はスルホン基のような少なくとも一種の親水基又はその塩を結合させるように表面処理をすることによって得ることができる。例えば、特開平８−３４９８号公報及び特表２０００−５１３３９６号公報記載の方法によって表面処理された自己分散顔料等が挙げられる。また、自己分散顔料として、例えば、ＣＡＢ−Ｏ−ＪＥＴ（登録商標）２００、３００（キャボット製）、ボンジェット（登録商標）ＣＷ１（オリエント化学工業（株）製）等の市販品を利用することも可能である。
【００３３】
イエロー系顔料としては、例えば、Ｃ．Ｉ．ピグメントイエロー３，１３，７４，８３及び１５４等が、マゼンタ系顔料としては、Ｃ．Ｉ．ピグメントレッド５，４８，１１２，１２２，１７７，２０２及び２０７等が、シアン系顔料としては、Ｃ．Ｉ．ピグメントブルー１５，１５：３，１５：４，１６及び６０等が挙げられる。
【００３４】
着色インクに含まれる顔料の含有量は、一般的には該インクの１〜１０重量％、好ましくは１〜７重量％の範囲である。１重量％未満であると被記録材上での発色が不充分であり、１０重量％を越えるとインクジェットヘッドのノズルの目詰まりが起きやすくなるため好ましくない。
【００３５】
本発明の希釈インク及び着色インクの基本組成は以上の通りであるが、その他従来公知の界面活性剤；ポリビニルアルコール、セルロースなどの粘度調整剤；防黴剤；防錆剤等を必要に応じて添加することができる。
【００３６】
本発明のインクジェット記録方法は、上述した特徴を有するインクジェット記録用水性インクセットを使用し、低濃度画像の形成時には、希釈インクと着色インクとの重ね打ちを行ない、低濃度の画像の粒状感を解消するものである。
【００３７】
このインクの重ね打ちは、被記録材の所定の記録部分への希釈インクと着色インクの着弾がほぼ同時になされるようにする。ここで、希釈インクと着色インクの着弾がほぼ同時であるとは、双方のインクが被記録材の所定部分に着弾後、浸透、乾燥する前に、互いのインクが混和する程度に近接した時間内に着弾することをいい、通常、着弾のずれ時間が１秒以内であることをいう。
【００３８】
また、希釈インクと着色インクとの重ね打ちに際しては、好ましくは、希釈インクを先に着弾させ、その後着色インクを着弾させる。これにより、希釈インクによる着色インクの混和希釈がより円滑に進行する。
【００３９】
重ね打ちする希釈インクと着色インクの体積割合は、着色インクの吐出体積に対して希釈インクの吐出体積を５０％〜３００％とすることが好ましい。その際、必要に応じて、希釈インクの吐出体積に階調性をもたせてもよい。これにより従来の低濃度インク（ライトインク）よりも、さらに薄い濃度においても、グラデーションを作ることができる。
【００４０】
なお、本発明のインクジェット記録方法において、インク吐出方式には特に制限はなく、静電吸引方式、圧電素子を用いる方式、サーマル方式等をあげることができる。
【実施例】
【００４１】
以下に、実施例及び比較例により本発明を具体的に説明する。
【００４２】
（１）インクの調製
以下に示す方法により、希釈インク ３種と、着色インク２０種（ブラック、イエロー、マゼンタ、シアンの各色インクについてそれぞれ５種）を、表１及び表２に示す組成に調製した。
【００４３】
(1-1)希釈インクの調製
各希釈インクについて、表１のインク成分を混合し、３０分間撹拌を続けた後に、孔径１μｍのメンブランフィルターにて濾過することにより希釈インク１〜３を調製した。
【００４４】
(1-2)着色インクの調製
各着色インクについて、表１、表２に示す各インクの成分中、着色剤以外の成分を混合することにより、まずインク溶媒を調製し、次に着色剤成分を攪拌中のインク溶媒に加え、さらに３０分間撹拌を続けた後に、孔径１μｍのメンブランフィルターにて濾過し、ブラックインク１〜５、イエローインク１〜５、マゼンタインク１〜５、シアンインク１〜５を調製した。
【００４５】
(1-3)動的表面張力測定
(1-1)及び(1-2)で調製した各インクについて、協和界面科学（株）製の動的表面張力計ＢＰ−Ｄ４を用いて、２５℃、ライフタイム２０〜５０００ｍｓの範囲で動的表面張力測定を行ない、ライフタイム１００ｍｓにおける値を読み取った。この結果を表１及び表２に示した。
【００４６】
（２）インクセットの構成
（１）で調製したインクを表３に示した通りに組み合わせ、実施例１〜８及び比較例１〜２のインクセットとした。
【００４７】
（３）プリント試験
(3-1)グラデーションサンプルの作成
各インクセット毎にインクを所定のインクカートリッジに充填し、ブラザー工業（株）製インクジェットプリンター搭載デジタル複合機ＭＦＣ−５２００Ｊを使用して、普通紙（ｍ−ｒｅａｌ製ＤＡＴＡ  ＣＯＰＹ紙）及び光沢紙（富士写真フィルム（株）製画彩（登録商標）写真仕上げ）に、粒状感評価用として、ブラック、イエロー、マゼンタ及びシアンのグラデーションサンプルを記録した。この際、希釈インクを含むインクセットでは、ブラックインク、イエローインク、マゼンタインク又はシアンインクといった着色インクを記録すべき部分に、まず希釈インクを吐出し、次いで、希釈インクと等量の着色インクを重ね打ちした。また、グラデーションサンプルは、重ね打ちしたドットの密度に変化をもたせることにより形成した。
【００４８】
(3-2)テキストプリントの作成
フェザリングと紙面乾燥性の評価用に、(3-1)と同様の複合機を用いて、普通紙に希釈インクを併用せずに各インクのテキストプリントサンプルを作成した。
【００４９】
（４）評価
(4-1)粒状感評価
粒状感評価は、(3-1)の各色のグラデーションサンプルにおける低濃度部分を目視により観察し、粒状感を以下の通り評価した。その結果を表３に示した。
◎…粒状感が認められない
○…粒状感がほとんど目立たない
△…粒状感が目立つ
×…粒状感が著しく目立ち、実用には向かない
【００５０】
(4-2)フェザリング評価
(3-2)の各色のテキストプリントサンプルを目視により観察し、画像に与える影響を以下の通り評価した。その結果を表３に示した。
◎…フェザリングが認められない
○…フェザリングがほとんど目立たない
△…フェザリングが目立つ
×…フェザリングが著しく目立ち、実用には向かない
【００５１】
(4-3)紙面乾燥性評価
(3-2)の各色のテキストプリントサンプルをプリント後１５秒後に指で擦り、インクの擦れを目視観察し、以下の通り評価した。その結果を表３に示した。
◎…インクの擦れが認められない
○…インク擦れがほとんど目立たない
△…インク擦れが目立つ
×…インク擦れが著しく目立ち、実用には向かない。
【００５２】
【表１】
2006232933.tif 000003
【００５３】
【表２】
2006232933.tif 000004
【００５４】
【表３】
2006232933.tif 000005
【００５５】
実施例１〜８のインクセットは、希釈インクの動的表面張力が、着色インクの動的表面張力よりも高かったので、これらの粒状感はいずれも実用上使用できるものであった。
【００５６】
また、希釈インクを着色インク記録部分に重ね打ちする際、重ね打ちする希釈インクの吐出体積を着色インクに対して階調させることにより、さらに粒状感を低減させたグラデーションサンプルを得ることもできた。
【００５７】
特に、実施例１〜５のインクセットでは、２５℃の条件下にて最大泡圧法で測定されたライフタイム１００ｍｓにおける動的表面張力が、希釈インクでは５０ｍＮ／ｍ以上７０ｍＮ／ｍ以下であり、着色インクでは３５ｍＮ／ｍ以上４５ｍＮ／ｍ以下であるため、粒状感及びフェザリングが目立たず、紙面乾燥性も良好であった。
【００５８】
一方、比較例１〜２のインクセットは、実施例１〜８のインクセットと異なり、希釈インクを持たないか（比較例１）あるいは、希釈インクの動的表面張力が着色インクの動的表面張力よりも低い（比較例２）ので、粒状感が著しく目立ち、実用に向かないものであった。